"蛍光粒子が1希土類金属錯体を構成する配位子が重合性官能基をもつSi化合物の金属錯体の重合体もしくは2希土類金属錯体を構成する配位子が金属アルコキシドをもつ金属錯体の単独の重合体もしくは官能基を持つアルコールとの加水分解縮合の共重合体からなることを特徴とする蛍光粒子。請求項1記載の重合性官能基がメタアクリル基、エポキシ基、イソシアネート基、アミノ基であることを特徴とする蛍光粒子。請求項1記載の金属アルコキシドがAl,Si,Mg,Ca,Fe,Ga,Hfのアルコキシドであることを特徴とする蛍光粒子。請求項1の希土類金属錯体がユーロピウム錯体、セリウム錯体、イリジウム錯体、ルテニウム錯体であることを特徴とする蛍光粒子。請求項1の蛍光粒子がビーズに充填もしくは被膜したことを特徴とする蛍光粒子。請求項5のビーズが多孔質ビーズであることを特徴とする蛍光粒子。しかしながら従来の蛍光錯体は1熱や空気、紫外線に弱い、2粒子中における蛍光錯体濃度が低いため発光強度が弱いなどの欠点がある。本発明者らは、1希土類金属錯体を構成する配位子が重合性官能基をもつSi化合物の金属錯体の重合体もしくは2希土類金属錯体を構成する配位子が金属アルコキシドをもつ金属錯体の単独の重合体もしくは官能基を持つアルコールとの加水分解縮合の共重合体からなることを特徴とする蛍光粒子を作ることによりこれらの課題を克服するものである。蛍光粒子は希土類金属誘導体と当該配位子を両者の化学量論的に当モルで必要により溶媒中で反応させて希土類金属錯体とし、ついで配位子の重合性官能基をラジカル重合や加水分解縮合で重合体にすることにより得られる。希土類金属誘導体の誘導体としては希土類金属の蓚酸、酢酸、炭酸、硝酸、リン酸塩等が挙げられる。このうち蓚酸、酢酸、炭酸塩がコスト、性能面で好ましい。希土類錯体の金属については特に制限はなく、希土類に属する金属、すなわちランタン、セリウム、プラセオジム、ネオジム、プロメチウム、サマリウム、ユウロピウム、ガドリニウム、イリジウム、テルビウム、ジスプロシウム、ホルミウム、エルビウム、ツリウム、イッテルビウム、ルテチウム、スカンジウム及びイットリウムの中から任意に選んで用いることができる。これらのうち、セリウム、サマリウム、イリジウム、ユウロピウムがコスト、量子効率、発光波長の観点から好ましい。蛍光粒子の作成時の溶媒は特に限定はないがトルエン、キシレン、DMF,DMSO,メトキシプロパノール等が使用できる。蛍光粒子の作成時の溶媒中の蛍光粒子濃度は特に限定はないが通常、10~50重量である。配位子が重合性官能基を持つ化合物としてはシランカップリン剤が挙げられる。重合性官能基の具体例としてはメタアクリル基、アミノ基、エポキシ基、メルカプト基、イソシアネート基、スチリル基、ビニル基、ウレイド基等が挙げられる。このうち好ましいものはメタアクリル基、アミノ基、エポキシ基、イソシアネート基、スチリル基、ビニル基である。重合性官能基がメタアクリル基、スチリル基、ビニル基の場合は通常のラジカル重合で、アミノ基、ウレイド基の場合は、イソシアネート化合物やエポキシ化合物との反応で、エポキシ基の場合はアミン化合物と、メルカプト基の場合はイソシアネート化合物と、イシアネート基の場合はアミン化合物、水酸化化合物との反応により重合体とすることができる。配位子が金属アルコキシドの化合物としてはAl,Si,Mg,Ba,B,Bi,Ca,Fe,Ga,Hf,In,K,Mo等のアルコキシドが使用できる。このうち好ましいのはAl,Si,Mg,Ca,Fe,Ga,Hfのアルコキシドで、アルコキシドはメトキシアルコキシド、エトキシアルコキシド、ブトキシアルコキシド、プロポキシアルコキシドが好ましい。金属アルコキシドをもつ金属錯体と共重合する官能基を持つアルコールの例としては官能基がメタアクリルの例としてメタアクリルAlやヒドロキシアルキルメタアクリレートが、カルボン酸の例としてオキシカルボン酸、水酸基の例としてポリアルキレンポリオール、アミノ基の例としてアルコールアミン等などが挙げられる。これらの官能基は目的に応じて選択できる。加水分解縮合は通常のゾルゲル反応が適用できる。但し通常のゾルゲル反応は非常に遅いため触媒に酸または塩基触媒を使用する。酸触媒としては塩酸、酢酸等が、塩基性触媒としてはアンモニア、水酸化ナトリウム、第3級アミン等が使用できる。これらの触媒は目的により使い分けることができる。本発明の蛍光粒子はプレ重合体をビーズ等に被覆または結合して重合し、蛍光粒子としてもよい。当該ビーズがガラス多孔質であれば更に好適である。また蛍光粒子の好ましい粒径は0.5~30ミクロンである。本発明は蛍光粒子であるために紫外線照射時の光散乱により発光強度が高いと言う効果を示す。次に、実施例により本発明を実施するための最良の形態を説明するが、本発明はこれにより何ら限定されるものではない。不活性ガス雰囲気下で反応を行った。3-アクリロキシプロピルトリメトキシシラン信越化学製3.4gをキシレン6.4gに溶解させた液に、粉砕し減圧で脱水したユーロピウムアセテートハイドレートアルドリッチ社製1.6gを添加し100°Cで1時間反応させた。その液以下、反応液1と称すにアゾビスイソブチロニトリルを0.03g添加し80°Cで30分、重合させ重合液を濾過し、蛍光粒子を得た。この粒子に385nmの紫外線を照射した所、赤色に発色した。実施例1の反応液1を0.05N塩酸水溶液50g中に滴下し、24時間、室温で攪拌し濾過し、蛍光粒子を得た。この粒子に385nmの紫外線を照射した所、赤色に発色した。不活性ガス雰囲気下で反応を行った。メトキシプロパノール、6.4gにアルミニウムsecブトキシド和光純薬製3.7gと多孔質ビーズ平均粒径30ミクロン3gを加え、混合し、粉砕し減圧で脱水したユーロピウムアセテートハイドレートアルドリッチ製1.6gを添加して100°Cで1時間反応させた。この液を0.05N塩酸水溶液50g中に滴下し、24時間、室温で攪拌し濾過し、蛍光粒子を得た。この粒子に385nmの紫外線を照射した所、赤色に発色した。DMSO、3gにユーロピウムアセテートハイドレート3水和物アルドリッチ製1g、アルミニウムイソプロポキシド和光純薬1.1g、ヒドロキシエチルアクリレート和光純薬0.09gを溶解させ100°Cで1時間反応させた以下この液を反応液2と称する。反応液2を0.05N塩酸水溶液50g中に滴下し、24時間、室温で攪拌し濾過し、蛍光粒子を得た。この粒子に385nmの紫外線を照射した所、赤色に発色した。反応液2にアゾビスイソブチロニトリルを0.003g添加し、実施例4と同様に0.05N塩酸水溶液50g中に滴下し、24時間、室温で攪拌し濾過し、粒子を得た。この粒子を80°Cで30分、重合させ蛍光粒子を得た。この粒子に385nmの紫外線を照射した所、赤色に発色した。"